СПОСОБ ОБРАБОТКИ МОНОКРИСТАЛЛИЧЕСКИХ ЭПИТАКСИАЛЬНЫХ СЛОЕВ НИТРИДОВ III-ГРУППЫ
METHOD OF PROCESSING MONOCRYSTALLINE EPITAXIAL LAYERS OF GROUP III NITRIDES

Изобретение может быть использовано в полупроводниковой технологии для получения эпитаксиальных слоев нитридов III-группы с улучшенными характеристиками для создания микроэлектронных и оптических устройств.
Получаемые в настоящее время эпитаксиальные слои нитридов III группы (Al, Ga, In)N достаточно низкого качества: высокая плотность дислокаций, низкие подвижности носителей заряда и др., что ограничивает возможность их использования для коротковолновой оптоэлектроники и высокочастотных электронных устройств высокой мощности.
Имеющийся в настоящее время подход, заключающийся в гетероэпитаксиальном выращивании нитридных эпитаксиальных слоев на инородных подложках, таких как сапфир, оказывает вредное влияние на качество конечного материала и функциональные способности устройства по ряду технологических причин: несоответствие кристаллической решетки слоя, обеспечивающего работу устройства, и подложки; несоответствие температурных коэффициентов расширения между слоем, обеспечивающим работу устройства, и подложкой и др.
Изготовление эпитаксиальных слоев нитридов III-группы (Al, Ga, In) N р-типа положительно влияет на производство биполярных устройств (например, светоизлучающих устройств, таких как светодиоды и лазерные диоды). Характеристики таких устройств и протекающие через них токи ограничены в значительной степени высоким сопротивлением электрического контакта с р-слоем устройства. Применение подложек р-типа дает возможность образования значительно более широких (10×) р-электродов и соответственного снижения сопротивления р-контакта. Рабочая температура и функциональные возможности лазерных диодов (Al, Ga, In) N на пластинках p-(Al,Ga,In)N с большей площадью р-контакта используются для значительного улучшения получаемого выхода по мощности и увеличения времени работы таких устройств.
12
-2
-1
16
-2
Техническим результатом данного изобретения является улучшение электрофизических характеристик эпитаксиальных слоев нитридов III-группы путем облучения быстрыми нейтронами реактора с последующим нагревом, отжигом и охлаждением, облучению подвергают монокристаллические эпитаксиальные слои нитридов III-группы, полученные разными способами выращивания из газовой фазы при плотности потока нейтронов не более 10 смс флюенсом Φ=(0,5÷5,0)·10 см. Отжиг облученных образцов проводят при температуре 800÷900°С в течение 20 мин, нагрев ведут со скоростью 10÷30 град/мин, охлаждение до температур 450÷500°С ведут со скоростью 5÷10 град/мин, а далее со скоростью 20÷40 град/мин до комнатной температуры.
Облучение быстрыми нейтронами приводит к образованию в материале точечных радиационных дефектов (вакансия и межузельный атом), а также сложных радиационных дефектов, так называемых областей разупорядочения (РО). В процессе образования областей разупорядочения в их состав гетерируется часть мелких ростовых дефектов, присутствующих в исходном материале. Последующий отжиг в указанном в формуле интервале температур приводит к распаду сложных радиационных дефектов с последующей аннигиляцией мелких дефектов на стоки. Таким образом, матрица основного вещества очищается от части ростовых дефектов, тем самым способствуя улучшению электрофизических характеристик материала [1-4].
Данное изобретение относится ко всему классу нитридных соединений (Al, Ga, In) N, используется в широком смысле и включает соответственно нитриды отдельных элементов Al, Ga и In (AlN, GaN, InN), тройные (AlGaN, GaInN, AlInN) и четверное соединение (AlGalnN) таких элементов. Если присутствуют две или более разновидности компонента (Ga, Al, In), то в широком смысле данного изобретения могут использоваться все возможные составы, включая стехиометрические соотношения, а также «нестехиометрические» соотношения присутствующих в составе компонентов.
Пример 1
14
-3
2
-1
-1
12
-2
-1
15
-2
14
-3
2
-1
-1
Монокристаллический эпитаксиальный слой нелегированного нитрида галлия толщиной 150 мкм и диаметром 50 мм, выращенный на сапфировой подложке методом хлорид-гидридной эпитаксии из газовой фазы с концентрацией носителей заряда n=2×10 см и подвижностью µ=350 см В с, облучают быстрыми реакторными нейтронами с энергией Е>0,1 МэВ с плотностью потока нейтронов φ=1×10 смс, флюенсом Φ=5×10 см, выдерживают для спада наведенной радиоактивности до уровня естественного фона. Облученные образцы отжигают при температуре 800°С в течение 20 мин. Нагрев ведут со скоростью 10 град/мин, охлаждение до температуры 500°С ведут со скоростью 5 град/мин, а далее со скоростью 20 град/мин до комнатной температуры. Получены следующие электрофизические характеристики материала: концентрация носителей заряда n=2×10см, подвижность носителей заряда µ=550 смВс.
Пример 2
14
-3
Монокристаллический эпитаксиальный слой нелегированного нитрида галлия толщиной 150 мкм и диаметром 50 мм, выращенный на сапфировой подложке методом хлорид-гидридной эпитаксии из газовой фазы с концентрацией носителей заряда n=2×10 см и подвижностью
2
-1
-1
12
-2
-1
16
-2
-3
2
-1
-1
µ=350 смВс, облучают быстрыми реакторными нейтронами с энергией Е>0,1 МэВ с плотностью потока нейтронов φ=1×10 смс, флюенсом Φ=5×10 см, выдерживают для спада наведенной радиоактивности до уровня естественного фона. Облученные образцы отжигают при температуре 900°С в течение 20 мин. Нагрев ведут со скоростью 30 град/мин, охлаждение до температуры 500°С ведут со скоростью 10 град/мин, а далее со скоростью 40 град/мин до комнатной температуры. Получены следующие электрофизические характеристики материала: концентрация носителей заряда n=2×1014 см, подвижность носителей заряда µ=600 смВс.
Пример 3
14
-3
2
-1
-1
12
-2
-1
15
-2
Монокристаллический эпитаксиальный слой нелегированного нитрида галлия толщиной 150 мкм и диаметром 50 мм, выращенный на сапфировой подложке методом хлорид-гидридной эпитаксии из газовой фазы с концентрацией носителей заряда n=2×10 см и подвижностью µ=350 см Вс, облучают быстрыми реакторными нейтронами с энергией Е>0,1 МэВ с плотностью потока нейтронов φ=1×10 смс, флюенсом Φ=1×10 см, выдерживают для спада наведенной радиоактивности до уровня естественного фона. Облученные образцы отжигают при температуре 800°С в течение 20 мин. Нагрев ведут со скоростью 10 град/мин, охлаждение до температуры 500°С ведут со скоростью 10 град/мин, а далее со скоростью 20 град/мин до комнатной температуры. Получены следующие электрофизические характеристики материала: концентрация носителей заряда
14
-3
2
-1
-1
n=2×10 см, подвижность носителей заряда µ=50 смВс.
Пример 4
14
-3
Монокристаллический эпитаксиальный слой нелегированного нитрида галлия толщиной 150 мкм и диаметром 50 мм, выращенный на сапфировой подложке методом хлорид-гидридной эпитаксии из газовой фазы с концентрацией носителей заряда n=2×10 см и подвижностью
2
-1
-1
12
-2
-1
17
-2
µ=350 смВс, облучают быстрыми реакторными нейтронами с энергией Е>0,1 МэВ с плотностью потока нейтронов φ=1×10 смс, флюенсом Φ=1×10 см, выдерживают для спада наведенной радиоактивности до уровня естественного фона. Облученные образцы отжигают при температуре 900°С в течение 20 мин. Нагрев ведут со скоростью 30 град/мин, охлаждение до температуры 500°С ведут со скоростью 10 град/мин, а далее со скоростью 40 град/мин до комнатной температуры. Получены следующие электрофизические характеристики материала: концентрация носителей заряда
14
-3
2
-1
-1
n=2×10 см, подвижность носителей заряда µ=40 см Вс.
В таблицах 1, 2 приведены примеры, характеризующие влияние облучения, температуры последующего отжига, скоростей нагрева и охлаждения на электрофизические параметры материалов GaN и InN, подтверждающие формулу изобретения.
По сравнению с базовым объектом предложенный способ позволяет получить материал с улучшенными электрофизическими характеристиками: на 40÷85% повысилась подвижность носителей заряда.
Источники информации
1. A.Y.Polyakov, N.B.Smirnov, A.V.Govorkov, A.V.Markov, S.J.Pearton, N.G.Kolin, D.I.Merkurisov, V.M.Boiko. Neutron irradiation effects on electrical properties and deep-level spectra in undoped n-AlGaN/GaN heterostructures. J. Appl.Phys.98,033529 (2005).
2. A.Y.Polyakov, N.B., Smirnov, A.V.Govorkov, A.V.Markov, N.G.Kolin, D.I.Merkurisov, V.M.Boiko, S.J.Pearton. Neutron irradiation effects in undoped n-AlGaN. J.Vac. Sci. Technol. В 243, May/Jun 2006, 1094-1097.
3. A.Y.Polyakov, N.B., Smirnov, A.V.Govorkov, A.V.Markov, N.G.Kolin, D.I.Merkurisov, V.M.Boiko, S.J.Pearton. Neutron irradiation effects on electrical properties and deep-level spectra in undoped n-AlGaN/GaN heterostructures. Journal of applied physics 98, 033529, 2005.
4. Водоу Роберт П. (US); Флинн Джеффри С.(US); Брандз Джордж P. (US); Редуинг Джоан М. (US); Тишлер Майкл А. (US). Буля нитрида элемента III-V групп для подложек и способ ее изготовления и применения. WO 01/68955 (20.09.2001).